СПОСОБ ПОЛУЧЕНИЯ ЛАКОВОГО ПОКРЫТИЯ ПРЕИМУЩЕСТВЕННО НА ПУЛЯХ СТРЕЛОВИДНОЙ ФОРМЫ
METHOD OF OBTAINING LACQUER COATING MAINLY ON ARROW-SHAPED BULLETS

Изобретение относится к области получения защитных покрытий из водоразбавляемых материалов на элементах боеприпасов стрелкового оружия (БСО), в частности на пулях стреловидной формы, при монтаже патронов с которыми для герметизации используют анаэробные герметики.
Известен способ получения покрытия для стальной гильзы с использованием водорастворимого полимера полиоргансилоксана и сополимера бутадиена со стиролом (состав ФПСМ-51 ТУ2149-054-10964029-2005) [свидетельство на полезную модель РФ 6441, МПК F42B 5/26].
К недостаткам защитного покрытия, полученного по этому способу, относится его низкая коррозионная стойкость в 3% растворе NaCl (не более 8 часов до появления признаков коррозии). Способ нанесения покрытия (окунание) не позволяет получать равномерных покрытий на пулях стреловидной формы.
Известен также способ нанесения защитного покрытия на патронную гильзу [патент RU 2313058, МПК F42B5/295, C23C22/12], в котором полимерный слой наносят путем обработки гильзы в водном растворе состава ФПСМ-51 (ТУ 2149-054-10964029-2005) и водорастворимых модификаторов для этого состава на основе фенолоформальдегидных, эпоксидных, полиэфирных или алкидных смол. Недостатком таких покрытий является также низкая коррозионная стойкость в 3% растворе NaCl (не более 9 часов до появления признаков коррозии). Способ нанесения покрытия (окунание) не позволяет получать равномерных покрытий на деталях стреловидной формы.
Наиболее близким к изобретению по технической сущности является способ получения защитных покрытий методом электроосаждения из водоразбавляемой композиции [патент RU 2226204, МПК С09D 119/00, 5/44], содержащей 60-70% раствор в смеси этилгликольацетата и бутанола, частично нейтрализованного муравьиной кислотой эпоксиаминокаучукового аддукта, модифицированного меламиноформальдегидной смолой, уксусную кислоту, этилцеллозольв, ксилол, фторопласт Ф-40, универсальную офсетную краску 2523 и дистиллированную воду при следующем соотношении компонентов:
60-70% раствор в смеси этилгликольацетата
и бутанола,
частично нейтрализованного муравьиной кислотой
эпоксиаминокаучукового аддукта, модифицированного
6,5-12,5
меламиноформальдегидной смолой
уксусная кислота
0,5-1,2
этилцеллозольв
1.5-3,5
ксилол
0.8-1,0
фторопласт Ф-40
0.1-1,0
универсальная офсетная краска 2523
2.0-8,0
дистиллированная вода
остальное
К недостаткам этого способа относится то, что наличие такого покрытия в местах, подлежащих герметизации анаэробными герметиками, приводит к тому, что герметичность патронов составляет менее 100%. Если изолировать места, подлежащие герметизации, и покрытие на них не наносить, можно обеспечить 100% герметизацию патронов, однако в процессе монтажа БСО на местах, где нет покрытия, появляется коррозия, что является недопустимым в процессе изготовления БСО.
Задачей настоящего изобретения явилось создание способа получения покрытия преимущественно на пулях стреловидной формы, обладающего высокой коррозионной стойкостью в 3% растворе NaCl (не менее 72 часов) и обеспечивающего возможность 100% герметизации патронов анаэробными герметиками.
Это достигается тем, что в способе, включающем катодное электроосаждение, используют композицию, содержащую 60-70% раствор в смеси этилгликольацетата и бутанола эпоксиаминокаучукового аддукта, модифицированного меламиноформальдегидной смолой К-421-02, бис(дикрезоксифосфинокси)-дибутоксититан в виде 75-85% раствора в толуоле, органическую кислоту и дистиллированную воду при следующем соотношении компонентов, мас.%:
60-70% раствор в смеси этилгликольацетата и
бутанола эпоксиаминокаучукового аддукта,
модифицированного меламиноформальдегидной
смолой К-421-02
1.6-11.0
75-85% раствор в толуоле
0.008-1.1
бис(дикрезоксифосфинокси)дибутоксититана
органическая кислота
0.008-1.1
дистиллированная вода
остальное
а покрытие наносят методом катодного электроосаждения при напряжении 60-200 В в течение 3-60 секунд.
Полученные покрытия отверждают при температуре 190-210°С (при температуре ниже 190°С покрытие не отверждается, при температуре выше 210°С имеют место сколы покрытия).
Для экспериментальной проверки была приготовлена серия композиций, результаты пяти из них приведены в таблице.
В экспериментальной работе были использованы:
- водоразбавляемая смола ВЭК-М-2 (ТУ 2313-035-20939239-2008), представляющая собой (60-70)% раствор в смеси этилгликольацетата и бутанола эпоксиаминокаучукового аддукта, модифицированного меламиноформальдегидной смолой К-421-02;
- муравьиная кислота ГОСТ 5848-73;
- 75-85% раствор в толуоле бис(дикрезоксифосфинокси)-дибутоксититана (стабилизатор ТФ-3, ТУ 02-1-212-72);
- дистиллированная вода.
Композиции готовили следующим образом: в водоразбавляемую смолу ВЭК-М-2 при перемешивании добавляли 75-85% раствор в толуоле бис (дикрезоксифосфинокси)-дибутоксититана, муравьиную кислоту и дистиллированную воду.
Пули полностью погружали в композицию и проводили катодное электроосаждение при напряжении 60-200 В в течение 3-60 секунд.
Пули с покрытием промывали артезианской водой (струйная промывка) и дистиллированной водой (окунание). Обдували теплым воздухом (25-100°С) и выдерживали в сушильном шкафу при температуре (200±10°С) в течение 30-60 мин.
Герметизацию патронов осуществляли анаэробным герметиком «Анатерм-50» ТУ 2257-433-00208947-2004.
Герметичность патронов проверяли по ГОСТ В 18982-73.
Коррозионную стойкость оценивали путем постоянного погружения изделий в 3% раствор NaCl до появления первых признаков коррозии.
Полученные результаты приведены в таблице.
Из данных таблицы следует, что только заявленный способ получения покрытий (примеры 2, 3, 4) обеспечивает 100% герметизацию патронов и высокую коррозионную стойкость покрытий.
Аналогичные результаты были получены при использовании в качестве органической кислоты - уксусной кислоты.
Таким образом, экспериментально показано, что решение поставленной задачи достигается только при заявленной совокупности признаков и при использовании указанных режимов электроосаждения.
Таблица
№ пп
Состав композиции, мас.%
Рабочие параметры нанесения покрытия методом электроосаждения
Герметичность
Коррозионная стойкость в 3% растворе NaCl, час
U осаждения, В
Время, с
1
60-70% раствор в смеси этилгликольацетата и бутанола эпоксиаминокаучукового аддукта, модифицированного меламиноформальдегидной смолой К-421-02
1.5
Нельзя приготовить водоразбавляемую композицию, происходит расслоение раствора
75-85% раствор в толуоле бис(дикрезоксифосфинокси)дибутоксититана
0.002
Муравьиная кислота
0.005
Дистиллированная вода
осталь-ное
2
60-70% раствор в смеси этилгликольацетата и бутанола эпоксиаминокаучукового аддукта, модифицированного меламиноформальдегидной смолой К-421-02
1.6
50
2
При этих режимах электроосаждения покрытие не образуется
75-85% раствор в толуоле бис(дикрезоксифосфинокси)дибутоксититана
0.008
Муравьиная кислота
0.008
Дистиллированная вода
осталь-ное
3
60-70% раствор в смеси этилгликольацетата и бутанола эпоксиаминокаучукового аддукта, модифицированного меламиноформальдегидной смолой К-421-02
1.6
60
3
100%
72
75-85% раствор в толуоле бис(дикрезоксифосфинокси)дибутоксититана
0.008
Муравьиная кислота
0.008
Дистиллированная вода
осталь-ное
4
60-70% раствор в смеси этилгликольацетата и бутанола эпоксиаминокаучукового аддукта, модифицированного меламиноформальдегидной смолой К-421-02
2.0
140
30
100%
168
75-85% раствор в толуоле бис(дикрезоксифосфинокси)дибутоксититана
0.08
Муравьиная кислота
0.04
Дистиллированная вода
осталь-ное
5
60-70% раствор в смеси этилгликольацетата и бутанола эпоксиаминокаучукового аддукта, модифицированного меламиноформальдегидной смолой К-421-02
11
200
60
100%
168
75-85% раствор в толуоле бис(дикрезоксифосфинокси)дибутоксититана
1.1
Муравьиная кислота
1.1
Дистиллированная вода
осталь-ное
6
60-70% раствор в смеси этилгликольацетата и бутанола эпоксиаминокаучукового аддукта, модифицированного меламиноформальдегидной смолой К-421-02
11
210
70
Менее 100%
168
75-85% раствор в толуоле бис(дикрезоксифосфинокси)дибутоксититана
1.1
Муравьиная кислота
1.1
Дистиллированная вода
осталь-ное
7
60-70% раствор в смеси этилгликольацетата и бутанола эпоксиаминокаучукового аддукта, модифицированного меламиноформальдегидной смолой К-421-02
12
Нельзя приготовить водоразбавляемую композицию, происходит расслоение раствора
75-85% раствор в толуоле бис(дикрезоксифосфинокси)дибутоксититана
12
Муравьиная кислота
12
Дистиллированная вода
осталь-ное
с1о.Е
60-70% раствор в смеси этилгликольацетата и бутанола, частично нейтрализованного муравьиной кислотой эпоксиаминокаучукового аддукта, модифицированного меламиноформальдегидной смолой
6,5
140
30
Менее 100%
72
уксусная кислота
0,5
этилцеллозольв
15
ксилол
0.8
фторопласт Ф-40
0.1
Универсальная офсетная краска 2523
2.0
Дистиллированная вода
осталь-ное